(57)【要約】【課題】ポルトランドセメントの粒度分布を特定の範囲に調整することによって、セメント硬化体の乾燥収縮ひずみを制御するポルトランドセメントの製造方法を提供する。【解決手段】ポルトランドセメント製造工程の粉砕工程において、セメントのブレーン比表面積を３０００〜３６００ｃｍ２/ｇの範囲に調整し、かつ粒度分布をRosin−Rammler分布式で回帰したときの均等数を所定範囲に調整することによって、セメント硬化体の乾燥収縮ひずみを制御することを特徴とし、好ましくは、セメントの粒度分布曲線の５〜９０μｍの範囲をRosin−Rammler分布式で回帰したときの均等数ｎを１.０００〜１.１１７の範囲に調整し、例えば、保存期間２８日の乾燥収縮ひずみ(ε２８)を５８０×１０−６以下にするポルトランドセメントの製造方法。【選択図】図１
2018168009.tif 000002
【特許請求の範囲】
【請求項１】
ポルトランドセメント製造工程の粉砕工程において、セメントのブレーン比表面積を３０００〜３６００ｃｍ２/ｇの範囲に調整し、かつ粒度分布を次式[Ｉ]のRosin−Rammler分布式で回帰したときの均等数を所定範囲に調整することによって、セメント硬化体の乾燥収縮ひずみを制御することを特徴とするポルトランドセメントの製造方法。
Ｒ＝１００ｅｘｐ（−ｂｘｎ）   ・・・［Ｉ］
式中、Ｒは累積ふるい上質量(％）、ｂは粒度特性係数(ｍ−ｎ）、ｎは均等数(−）、ｘは粒子径(μｍ）。
【請求項２】
〔２〕セメントの粒度分布曲線の５〜９０μｍの範囲をRosin−Rammler分布式で回帰したときの均等数ｎを１.０００〜１.１１７の範囲に調整してセメント硬化体の乾燥収縮ひずみを制御する請求項１に記載するポルトランドセメントの製造方法。
【請求項３】
セメント製造工程の粉砕機と分級機を備えた閉回路粉砕工程において、
イ）ボールミルのボール径、ボール量
ロ）竪型ミルのローラー圧力、粉体量を調整するダムリングの高さ、シュートストッパーの位置
ハ）循環空気量
ニ）循環空気の温度、湿度
ホ）セパレータの回転数、羽根数
を調整して、ポルトランドセメントのブレーン比表面積、および粒度分布をRosin−Rammler分布式で回帰したときの均等数を１.０００〜１.１１７の範囲に調整する請求項１または請求項２に記載するポルトランドセメントの製造方法。
【発明の詳細な説明】
【技術分野】
【０００１】
本発明は、ポルトランドセメントの粒度分布を特定の範囲に調整することによって、セメント硬化体の乾燥収縮ひずみを制御することが可能なポルトランドセメントの製造方法に関する。
【背景技術】
【０００２】
コンクリートの乾燥収縮ひずみはセメントペースト硬化体の乾燥収縮ひずみに起因し、コンクリート構造物の主要な劣化であるひび割れの原因のひとつである。コンクリートの乾燥収縮ひずみの要因として、内的にはコンクリートの単位水量、水セメント比、骨材（種類および単位量）、セメントの種類、部材の大きさなどが挙げられ、外的には相対湿度、乾燥時間などが挙げられる。コンクリートの乾燥収縮ひずみは、相対湿度６０％の環境下では５００〜１０００×１０−６程度の値であるが、セメントペーストの乾燥収縮ひずみはそれに対して極めて大きく、５０００×１０−６以上になることもある。このため、セメントペーストの乾燥収縮ひずみを低減することは、コンクリートの乾燥収縮ひずみを低減するために大きな要因となる。一般に、セメントペーストの乾燥収縮ひずみは、セメントの種類や化学組成、鉱物組成および粉末度（ブレーン比表面積）により影響を受けることが知られており、これまでセメントに起因する乾燥収縮ひずみの調整にはこれらの調整により行われてきた。
【０００３】
しかし、これらのセメントの特性値では説明できない乾燥収縮ひずみの挙動も多い。例えば、乾燥収縮ひずみに影響を与えるとされているセメントの粉末度（ブレーン比表面積）や化学成分が同程度でも乾燥収縮ひずみの挙動が異なる場合がある。また、乾燥収縮ひずみを予測し、その予測に基づき乾燥収縮ひずみを低減したコンクリートを製造する技術は提案されているが、セメントそのものの特性に着目して乾燥収縮ひずみを制御する技術は確立されていない。
【０００４】
特許文献１には、セメント組成物の乾燥収縮を小さくするために、ポリオキシアルキレン誘導体を含有する粉末の乾燥収縮低減剤と、遊離石灰、カルシウムアルミノフェライトおよび無水石膏から成る膨張材とを、セメントに所定の割合で混合することによって乾燥収縮の小さいセメント組成物が得られることが提案されている。しかし、このセメント組成物の製造には、特定の膨張材を必要とし、遊離石灰、Ｃ4ＡＦ、および無水セッコウを別々に合成し混合した膨張材では目的の効果が得られないなどの問題がある。このため高価な混和材料が必要となり、製造コストが著しく高く、一般に用いられる予備強度が１８〜２４Ｎ／ｍｍ２級のコンクリートの製造には実用的ではない。
【０００５】
また、特許文献２にはコンクリートの乾燥収縮を低減する方法として、骨材の特性に着目し、粗骨材の吸水率および最大沈下量および細骨材の遠心分離後の含水率を制限することを提案している。しかし、これらの制限を満足する骨材が入手できなければ、コンクリートの乾燥収縮の低減を達成することはできない。
【０００６】
一方、特許文献３には、コンクリート硬化体のヤング係数から乾燥収縮量を予測し、その予測に基づき乾燥収縮量の小さいコンクリートを製造する方法が提案されている。さらに特許文献４には、膨張モルタル又は膨張コンクリートの乾燥収縮量の予測する方法に関して、セメントの水和反応に伴って生成するエトリンガイト量から材齢７日の膨張量を予測し、膨張材無添加のモルタル又はコンクリートの乾燥収縮量から前記膨張量を差し引くことで、膨張モルタル又はコンクリートの乾燥収縮量を推定することを提案している。これらは、乾燥収縮量を簡便かつ早期に予測する方法であり、コンクリートの主要な構成材料であるセメントペーストの乾燥収縮量を低減するものではない。
【先行技術文献】
【特許文献】
【０００７】
【特許文献１】特開２００２−６８８１３号公報
【特許文献２】特開２０１２−１６６９６４号公報
【特許文献３】特開２０１１−１９５３６８号公報
【特許文献４】特開２０１１−６２８７号公報
【発明の概要】
【発明が解決しようとする課題】
【０００８】
従来のセメント硬化体やコンクリートの乾燥収縮ひずみの測定は、セメント協会標準試験方法（CAJS H−01「モルタルの硬化乾燥による長さ変化測定試験方法」）や、ＩＪＳ規格（JIS A「モルタル及びコンクリートの長さ変化測定方法」）により行われており、実際にセメントを水と、あるいは、セメント、骨材、混和材料を水と練混ぜて作製した供試体を用い、それを温度２０℃、相対湿度６０％の環境下に保存し、供試体の長さの変化を測定する方法によっている。その測定期間には傾向を把握するだけでも最低４週間を要し、乾燥収縮ひずみの絶対値を把握するには数カ月単位の時間を必要とする。
【０００９】
また、前述の従来技術について指摘したように、コンクリート製造時の混和材料の使用、骨材の選定、および乾燥収縮ひずみの予測する技術が提案されているものの、この予測方法はセメント自体の特性値を考慮したものではない。このため、乾燥収縮ひずみの要因となるセメントの持つ特性値を、セメントの製造工程に反映して乾燥収縮ひずみの制御されたセメントを製造することは事実上困難であった。
【００１０】
本発明は、従来の上記問題を解決したものであり、化学組成、鉱物組成、およびブレーン比表面積が近似したポルトランドセメントにおいて、粒度分布曲線（Rosin−Rammler分布式）より求められる均等数（以下、「均等数」と略記する）が、乾燥収縮ひずみと高い相関関係にあることを見出し、この知見に基づいて乾燥収縮ひずみを抑制する製造方法を確立したものである。
【００１１】
すなわち本発明は、ポルトランドセメントの製造工程において、セメントの仕上げ用チューブミルのボール量、循環空気の温度・湿度、セパレータの回転数および羽根枚数等を調整し、セメントのブレーン比表面積を所定範囲に調整し、かつ均等数を調整することによって乾燥収縮ひずみを制御するセメントの製造方法を提供する。
【課題を解決するための手段】
【００１２】
本発明は、以下の構成によって従来の上記課題を解決した製造方法であり、乾燥収縮ひずみを制御するポルトランドセメントの製造方法に関する。
〔１〕ポルトランドセメント製造工程の粉砕工程において、セメントのブレーン比表面積を３０００〜３６００ｃｍ２/ｇの範囲に調整し、かつ粒度分布を次式[Ｉ]のRosin−Rammler分布式で回帰したときの均等数を所定範囲に調整することによって、セメント硬化体の乾燥収縮ひずみを制御することを特徴とするポルトランドセメントの製造方法。
Ｒ＝１００ｅｘｐ（−ｂｘｎ）   ・・・［Ｉ］
式中、Ｒは累積ふるい上質量(％）、ｂは粒度特性係数(ｍ−ｎ）、ｎは均等数(−）、ｘは粒子径(μｍ）。
〔２〕セメントの粒度分布曲線の５〜９０μｍの範囲をRosin−Rammler分布式で回帰したときの均等数ｎを１.０００〜１.１１７の範囲に調整してセメント硬化体の乾燥収縮ひずみを制御する上記[１]に記載するポルトランドセメントの製造方法。
〔３〕セメント製造工程の粉砕機と分級機を備えた閉回路粉砕工程において、
イ）ボールミルのボール径、ボール量
ロ）竪型ミルのローラー圧力、粉体量を調整するダムリングの高さ、シュートストッパーの位置
ハ）循環空気量
ニ）循環空気の温度、湿度
ホ）セパレータの回転数、羽根数
を調整して、ポルトランドセメントのブレーン比表面積、および粒度分布をRosin−Rammler分布式で回帰したときの均等数を１.０００〜１.１１７の範囲に調整する上記[１]または上記[２]に記載するポルトランドセメントの製造方法。
【００１３】
本発明の製造方法は、ポルトランドセメント製造工程の粉砕工程において、セメントのブレーン比表面積を３０００〜３６００ｃｍ２/ｇの範囲にし、さらに粒度分布をRosin−Rammler分布式（上記式[Ｉ]）で回帰したときの均等数を所定範囲に調整することによって、セメント硬化体の乾燥収縮ひずみを制御するポルトランドセメントの製造方法である。具体的には、本発明の製造方法は、ポルトランドセメントの粒度分布曲線の５〜９０μｍの範囲を上記Rosin−Rammler分布式で回帰したときの均等数を１.０００〜１.１１７の範囲に調整して、例えば、保存期間２８日の乾燥収縮ひずみ（ε２８）を５８０（×１０−６）以下にする製造方法である。
【００１４】
ポルトランドセメントの均等数を利用すれば、ポルトランドセメントのモルタルについて、乾燥収縮ひずみを次式[II]によって予測することができる。従って、ポルトランドセメントの均等数を調整することによって、セメント硬化体の乾燥収縮ひずみを制御することができる。式[II]において、ε２８は保存期間２８日の乾燥収縮ひずみ(×１０−６）、ｎは均等数(−)である。
ε２８＝（９３１.１×ｎ−４６３.６７）      ・・・［II］
【００１５】
本発明の製造方法によれば、上記式[II]に基づき、例えば、ポルトランドセメントの粒度分布の５〜９０μｍの範囲を式[Ｉ]のRosin−Rammler分布式で回帰したときの均等数を１.０００〜１.１１７の範囲に調整することによって、セメント硬化体の乾燥収縮ひずみを制御することができる。例えば、実施例１では表２に示すように、均等数を１.０００〜１.１１７の範囲に調整することによって、保存期間２８日の乾燥収縮ひずみ（ε２８）が５８０×１０−６以下に抑制されている。
【００１６】
〔具体的な説明〕
以下、本発明を具体的に説明する。
ポルトランドセメントの製造工程は、(イ)原料工程、(ロ)焼成工程、および(ハ)仕上げ工程から成る。
（イ）原料工程では、石灰石、粘土、珪石、鉄原料、石炭灰等を所定の化学組成となるように調合し、原料ミルで微粉砕して調合原料を作製する。
（ロ）焼成工程は、原料工程で得られた調合原料を焼成してクリンカーにする工程であり、予熱装置であるプレヒーターで調合原料を８００℃〜９００℃に予熱した後にロータリーキルンに投入する。プレヒーターを通過した原料は、ロータリーキルン内で１４００℃〜１５００℃の高温で焼成され、セメントクリンカーが得られる。焼成されたクリンカーはロータリーキルンから排出され、クリンカークーラーにより冷却される。
（ハ）仕上げ工程は、セメントクリンカーに石膏や混合材を添加して粉砕し、セメントにする工程であり、仕上げミル（チューブミル、ボールミル、竪型ミルなど）によって微粉砕する。さらに粉砕機を通過した微粉は、エアーセパレータ等の分級機で微粉分と粗粉分に分けられ、粗粉分は再度粉砕機に送られ、微粉分はセメントとして取り出される。
【００１７】
本発明の製造方法は、上記ポルトランドセメントの製造工程の仕上げ工程（粉砕工程）において、セメントのブレーン比表面積および粒度分布の均等数が一定範囲になるように粉砕を行う。具体的には、セメントクリンカーに石膏、および混合材を添加して粉砕分級するときに、ボールミルのボール径、ボール量、竪型ミルのローラー圧力、粉体量を調整するダムリングの高さ、シュートストッパーの位置調整、閉回路粉砕工程における循環空気量、循環空気の温度、湿度、セパレータの回転数および羽根数を調整して、ポルトランドセメントの粒度分布曲線における均等数を調整することによって、セメントのブレーン比表面積および粒度分布の均等数を一定範囲に調整する。
【００１８】
本発明の製造方法において、ポルトランドセメントのブレーン比表面積は３０００〜３６００ｃｍ２/ｇの範囲に調整される。好ましくは、３２００〜３４００ｃｍ２/ｇの範囲に調整される。ブレーン比表面積が３０００ｃｍ２/ｇより小さいと、ポルトランドセメントの強度発現性が低下するので好ましくない。一方、ブレーン比表面積が３６００ｃｍ２/ｇより大きいとポルトランドセメントの水和熱が高くなり、セメント硬化体の乾燥収縮ひずみが大きくなるので好ましくない。
【００１９】
さらに、本発明の製造方法では、ポルトランドセメントの粒度分布曲線をRosin−Rammler分布式（式[Ｉ]）で回帰したときの均等数が１.０００〜１.１１７の範囲になるように粉砕を行う。均等数が１.０００より小さく、あるいは１.１１７より大きいと、式[II]による乾燥収縮ひずみの予測が不正確になる。セメントの粒度分布の均等数が１.０００〜１.１１７の範囲であれば、式[II]によって、セメントの乾燥収縮ひずみを正確に予測することができる。
【００２０】
ポルトランドセメントの粒度分布曲線をRosin−Rammler分布式で回帰したときの均等数は、ポルトランドセメントの粒度分布を測定し、この粒度分布における均等数を式[Ｉ]のRosin−Rammler分布式によって求めることができる。
Ｒ＝１００ｅｘｐ（−ｂｘｎ）・・・[Ｉ]
ここで、Ｒは累積ふるい上質量（％）、ｂは粒度特性係数(ｍ−ｎ）、ｎは均等数(−）、ｘは粒子径(μｍ)である。
【００２１】
上記Rosin−Rammler分布式において、ｂは粉体の種類や粒度分布により定められる係数であり、粒度特性係数（単位：ｍの−ｎ乗）と呼ばれるものである。ここで、ｂ＝ｂ’ｌｏｇｅ１０＝２.３０３ｂ’と置き（ｂは粒度特性係数、ｂ’は常用対数への変換係数）、両辺の常用対数を２回とることによってRosin−Rammler分布式は以下のようになる。
Ｒ＝１００×１０＾（−ｂ’ｘｎ） （式中、１０＾は１０の累乗を示す）
ｌｏｇ（２−ｌｏｇＲ）＝ｌｏｇｂ’＋ｎｌｏｇｘ   ・・・［III］
【００２２】
式[III]について、ｌｏｇｘを横軸に、ｌｏｇ（２−ｌｏｇＲ）を縦軸にとれば、式[III]は直線で表わされる。この直線の傾きとして、均等数ｎが求められる。
【００２３】
上記均等数を求める場合、ポルトランドセメントの粒子径は、５μｍ〜９０μｍの範囲が好ましく、さらに５μｍ〜４５μｍの範囲がより好ましい。５μｍ未満の粒子径は微細過ぎるため、レーザー回折式の粒度分布測定装置では測定誤差が大きくなる。また、９０μｍより大きい粒子がポルトランドセメント中に含まれる量は通常は０.５質量％以下であるが、９０μｍより大きい粒子を含めてRosin−Rammler分布式の回帰をとると誤差が大きくなるので好ましくない。
【００２４】
式[II]に示すように、ポルトランドセメントの粒度分布曲線から算出した均等数と乾燥収縮ひずみは線形関係を示すことから、仕上げ粉砕工程においてポルトランドセメントの均等数を制御すれば、ポルトランドセメントの乾燥収縮ひずみを制御することが可能になる。従って、ポルトランドセメントの均等数を一定の範囲にすることによって、乾燥収縮ひずみ小さくすることができ、品質の安定したポルトランドセメントを製造することができる。さらに、同一のセメント製造プラントにおいて、ポルトランドセメントの化学組成、鉱物組成、およびブレーン比表面積が近似している場合は、均等数によりセメント硬化体の乾燥収縮ひずみを短期間で予測することが可能になる。
【発明の効果】
【００２５】
本発明の製造方法によれば、ポルトランドセメントの粒度分布（例えば５〜９０μｍの範囲）をRosin−Rammler分布式で回帰したときの均等数を１.０００〜１.１１７の範囲に調整することによってセメント硬化体の保存期間２８日の乾燥収縮ひずみ（ε２８）を５８０×１０−６以下に抑制することができるので、高品質のセメントを製造することができる。
本発明の製造方法は、仕上げ粉砕工程での粉砕程度を制御する方法であるので、原料工程や焼成工程の変更を必要とせず、容易に実施することができる。
本発明の製造方法は、普通ポルトランドセメント、中庸熱;ポルトランドセメント、低熱ポルトランドセメントなどに広く適用することができる。
【図面の簡単な説明】
【００２６】
【図１】実施例１の均等数と乾燥収縮ひずみの関係を示すグラフ
【発明を実施するための形態】
【００２７】
以下に本発明の実施例を示す。実施例において測定値は以下のようにして求めた。
（イ）セメントのブレーン比表面積はＪＩＳ規格（JIS R 5201「セメントの物理試験方法」）に基づいて測定した。
（ロ）セメントの粒度分布は、レーザー回折式粒度分布測定装置（日機装社製マイクロトラック、型式ＭＴ３３００ＥＸII）を用い、ポルトランドセメントを装置内でエタノール（分散媒屈折率：１.３６０）とともに、超音波（出力３０Ｗ）で１分間分散させ、粒子の屈折率に起因するパラメータを１.７０に設定して測定した。
（ハ）均等数は、粒度分布曲線のプロットのうち５〜４５μｍの粒度の範囲をRosin−Rammler分布式（式[Ｉ])に回帰して算出した。
（ニ）セメント硬化体の乾燥収縮ひずみの測定は、ＪＩＳ規格（JIS R 5201「セメントの物理試験方法」）に従って作製したセメントモルタル供試体（寸法：４×４×１６ｃｍ）を用い、これを温度２０℃、相対湿度６０％の恒温恒湿室内で２８日間保存したときの乾燥収縮ひずみを求めた。
【００２８】
〔実施例１〕
試料調製
セメントクリンカー、せっこうを粉砕して、表１に示す化学組成で、表２に示すブレーン比表面積がほぼ同一で、均等数が異なる８種類の普通ポルトランドセメントを試製した（試料Ａ１〜Ａ８）。各試料のセメントクリンカーおよび石膏は同一のものを使用し、ブレーン比表面積は３３００±５０ｃｍ２/ｇの範囲で、粒度分布における均等数が異なるように、表２に示すように粉砕条件を変更した。
【００２９】
【表１】
2018168009.tif 000003
【００３０】
乾燥収縮ひずみ測定
表１のセメントを用い、モルタル供試体を調製し、このモルタル供試体の保存期間２８日の乾燥収縮ひずみを測定した。このセメントモルタル供試体は以下のようにして作製した。モルタルの配合は，質量比でセメント１（４５０ｇ）、標準砂３（１３５０ｇ）、水０.５（２２５ｇ）とした。モルタルの練混ぜは、ホバート型ミキサを用いて材料を全量投入後に低速で３０秒、掻き落とし後、高速で９０秒練り混ぜた。練り上がったセメントモルタルを、両端部に１×１ｃｍのガラス板をセットした４×４×１６ｃｍの鋼製型枠に、突き棒を用いて充填した。供試体を成形する試験室の温度は２０℃、相対湿度は８０％とした。上削りを行った後、湿気箱内に２４時間保管した。供試体を貯蔵する湿気箱内の温度は２０℃、相対湿度は９５％とした。材齢２４時間で脱形し、２０℃の水中に材齢７日まで浸漬した。その後、供試体の全長(Ｌ)、両端ガラス板間の長さ(Ｌ０)を測定した。供試体は、温度２０℃、相対湿度６０％の恒温恒湿室に保存し、保存期間２８日で両端ガラス板間の長さ(Ｌ２８)を測定した。Ｌ０の測定値およびＬ２８の測定値に基づき、保存期間２８日の乾燥収縮ひずみ(ε２８)を次式[ＩＶ]によって算出した。
ε２８＝（Ｌ０−Ｌ２８）／Ｌ   ・・・[ＩＶ]
均等数ｎと保存期間２８日における乾燥収縮ひずみと(ε２８)の関係を表２および図１に示す。表２に示すように、均等数ｎを１.０００〜１.１１７の範囲に調整することによって、セメント硬化体の保存期間２８日の燥収縮ひずみ（ε２８）を５８０×１０−６以下に抑制することができる。
【００３１】
【表２】
2018168009.tif 000004
【００３２】
〔実施例２〕
使用材料およびセメントモルタルの調製
表３に示す化学組成の普通ポルトランドセメント用い、これらのセメントのブレーン比表面積を測定した。また粒度分布を測定して均等数ｎを算出した。均等数を算出した粒子径の範囲は５μｍ〜４５μｍの範囲である。この結果を表４に示した。
乾燥収縮ひずみを測定
試料No.B1〜No.B11のセメントを用い、実施例１と同様にして、セメントモルタルを調製した。このセメントモルタル供試体について、保存期間２８日の乾燥収縮ひずみを測定した。また、実施例１の式[ＩＶ]によって、保存期間２８日の乾燥収縮ひずみの予測値を算出した。この結果を表４に示した。
表５に示すように、試料Ｂ１〜Ｂ９は乾燥収縮ひずみの実測値と予測値の差が±２０×１０−６であり、非常に精度良く乾燥収縮ひずみを予測することができた。一方、試料Ｂ１０、Ｂ１１は乾燥収縮ひずみの実測値と予測値の差が＋４０×１０−６以上であり、実測値と予測値の乖離が大きかった。この結果から、乾燥収縮ひずみの予測は均等数が１.０００〜１.１１７の範囲が適当であることが確認された。
【００３３】
【表３】
2018168009.tif 000005
【００３４】
【表４】
2018168009.tif 000006
【図１】
2018168009.tif 000007